(57)【要約】      （修正有）【課題】高温および低温下での高圧ガスのシール性が良好なシール部材付き継手を提供する。【解決手段】中空の継手本体３と、一端部がフレア形状を有する中空の管部材１と、前記継手本体と前記管部材とを連結するための連結部材５と、前記継手本体と前記管部材との間に配置されるシール部材４と、前記継手本体および前記管部材の前記シール部材に面する各端部の表面に塗布されたグリースと、を備え、前記シール部材は、ゴム成分１００質量部に対して、シリカを５０〜１４０質量部と、シランカップリング剤を１０〜５０質量部と、を含むシール部材用ゴム組成物の架橋物からなる、シール部材付き継手１０。【選択図】図１
2020051540.tif 000002
【特許請求の範囲】
【請求項１】
中空の継手本体と、一端部がフレア形状を有する中空の管部材と、前記継手本体と前記管部材とを連結するための連結部材と、前記継手本体と前記管部材との間に配置されるシール部材と、前記継手本体および前記管部材の前記シール部材に面する各端部の表面に塗布されたグリースと、を備え、
前記シール部材は、ゴム成分１００質量部に対して、シリカを５０〜１４０質量部と、シランカップリング剤を１０〜５０質量部と、を含むシール部材用ゴム組成物の架橋物からなる、シール部材付き継手。
【請求項２】
前記フレア形状は、テーパー形状またはフランジ形状である、請求項１に記載のシール部材付き継手。
【請求項３】
前記継手本体は、前記シール部材を収容するための溝を有する、請求項１または２に記載のシール部材付き継手。
【請求項４】
前記継手本体は、他の管部材と接続するための構造をさらに有している、請求項１〜３のいずれか１項に記載のシール部材付き継手。
【請求項５】
前記シール部材は、ゴム成分１００質量部に対して４０質量部以下のカーボンブラックをさらに含む、請求項１〜４のいずれか１項に記載のシール部材付き継手。
【請求項６】
前記ゴム成分は、エチレン−プロピレン−ジエンゴムである、請求項１〜５のいずれか１項に記載のシール部材付き継手。
【請求項７】
前記シール部材はＯリングである、請求項１〜６のいずれか１項に記載のシール部材付き継手。
【請求項８】
前記グリースは、２５℃での動粘度が６０００ｃＳｔ〜１００万ｃＳｔである、請求項１〜７のいずれか１項に記載のシール部材付き継手。
【請求項９】
バックアップリングをさらに備える、請求項１〜８のいずれか１項に記載のシール部材付き継手。
【発明の詳細な説明】
【技術分野】
【０００１】
本発明は、シール部材付き継手に関する。
【背景技術】
【０００２】
高圧水素ガスの貯蔵に用いられる機器のゴムシールは、ブリスター現象が起きやすいという問題があった。ブリスター現象とは、高圧によってゴムの内部に浸透したガスが、高温下での急速減圧の影響でゴム内部に滞留したまま膨張して、ゴム材を破裂させてしまう現象である。
【０００３】
特許文献１：国際公開第２００７／１４５３１３号および特許文献２：国際公開第２００８／００１６２５号には、シリコーンゴムに補強材としてシリカを配合したゴム組成物が開示されている。また、特許文献３：特開２０１５−２０６００２号公報には、エチレン−プロピレン−ジエンゴム（ＥＰＤＭ）にカーボンブラックを配合したゴム組成物が開示されている。特許文献４：特開２０１５−１０８１０４号公報には、カーボンブラックおよびシリカを配合したＥＰＤＭ製のＯリングが、特許文献５：国際公開第２００３／１０４３１７号には、カーボンブラックとマイクロシリカを配合した弾性化合物が開示されている。
【先行技術文献】
【特許文献】
【０００４】
【特許文献１】国際公開第２００７／１４５３１３号
【特許文献２】国際公開第２００８／００１６２５号
【特許文献３】特開２０１５−２０６００２号公報
【特許文献４】特開２０１５−１０８１０４号公報
【特許文献５】国際公開第２００３／１０４３１７号
【発明の概要】
【発明が解決しようとする課題】
【０００５】
高圧水素ガス機器では、その取り扱う水素の圧力がますます上昇しており、低温および高温でのシール性がより優れたシール部材付き継手が求められている。しかしながら、高温時の耐ブリスター性に優れる組成物は低温性（低温時の復元性）に劣り、両方の特性を満たすシール部材付き継手は実現されていない。
【０００６】
本発明の目的は、高温および低温下での高圧ガスのシール性が良好なシール部材付き継手を提供することである。
【課題を解決するための手段】
【０００７】
本発明は、以下のものを含む。
［１］中空の継手本体と、一端部がフレア形状を有する中空の管部材と、継手本体と管部材とを連結するための連結部材と、継手本体と管部材との間に配置されるシール部材と、継手本体および管部材のシール部材に面する各端部の表面に塗布されたグリースと、を備え、
上記シール部材は、ゴム成分１００質量部に対して、シリカを５０〜１４０質量部と、シランカップリング剤を１０〜５０質量部と、を含むシール部材用ゴム組成物の架橋物からなる、シール部材付き継手。
［２］上記フレア形状は、テーパー形状またはフランジ形状である、［１］に記載のシール部材付き継手。
［３］上記継手本体は、シール部材を収容するための溝を有する、［１］または［２］に記載のシール部材付き継手。
［４］上記継手本体は、他の管部材と接続するための構造をさらに有している、［１］〜［３］のいずれかに記載のシール部材付き継手。
［５］上記シール部材は、ゴム成分１００質量部に対して４０質量部以下のカーボンブラックをさらに含む、［１］〜［４］のいずれかに記載のシール部材付き継手。
［６］上記ゴム成分は、エチレン−プロピレン−ジエンゴムである、［１］〜［５］のいずれかに記載のシール部材付き継手。
［７］上記シール部材はＯリングである、［１］〜［６］のいずれかに記載のシール部材付き継手。
［８］上記グリースは、２５℃での動粘度が６０００ｃＳｔ〜１００万ｃＳｔである、［１］〜［７］のいずれかに記載のシール部材付き継手。
［９］バックアップリングをさらに備える、［１］〜［８］のいずれかに記載のシール部材付き継手。
【発明の効果】
【０００８】
本発明によれば、高温および低温下での高圧ガスのシール性が良好なシール部材付き継手を提供することができる。
【図面の簡単な説明】
【０００９】
【図１】シール部材付き継手の一形態の接続状態を示す一部切欠正面図である。
【図２】シール部材付き継手の一形態の接続解除状態を示す一部切欠正面図である。
【図３】シール部材付き継手の他の一形態を示す一部切欠正面図である。
【図４】シール部材付き継手の他の一形態を示す一部切欠正面図である。
【図５】シール部材付き継手の他の一形態を示す一部切欠正面図である。
【図６】シール部材付き継手の他の一形態を示す一部切欠正面図である。
【図７】管部材の端部のフレア形状の例を示す模式図である。
【図８】シール部材の設置部分の概略断面図である。
【図９】シール部材の圧力試験における試験工程図を示す。
【図１０】シール部材付き継手の低温試験の試験工程図を示す。
【図１１】シール部材付き継手の耐ブリスター性試験および低温試験の工程図を示す。
【発明を実施するための形態】
【００１０】
以下、本発明の実施形態について、図面を参照して説明する。なお、図面において、同一の参照符号は、同一部分または相当部分を示す。図１に本発明のシール部材付き継手１０の一形態の接続状態、図２にその接続解除状態を示す。このシール部材付き継手１０は、中空の管部材１を他の部材（例えば他の管部材２等）に接続して、両者の間での流体の流通を可能にするものである。シール部材付き継手１０は、中空の管部材１と、中空の継手本体３と、継手本体３と管部材１とを連結するための連結部材と、継手本体３と管部材１との間に配置されるシール部材４と、を含む。
【００１１】
＜管部材、継手本体および連結部材＞
管部材１は、一端部、すなわち継手本体３に面する端部に、フレア形状部１ａを有する。フレア形状は、例えば図７に示すようなテーパー形状、フランジ形状、曲面形状、段付き形状、ダブルフレア形状、Ｏリングフレア形状等が挙げられる。シール性並びに接続および解除の簡便さの観点から、管部材１に施されたフレア形状は、テーパー形状またはフランジ形状であることが好ましく、フランジ形状であることがより好ましい。
【００１２】
管部材１がフランジ形状を有する場合、雄ねじ部３ａが雌ねじ部５ｂにねじ込まれていない状態（螺合が解除された状態）で、管部材１が、流体が流れる長手方向（図２、方向Ａ）に直交する方向（図２、方向Ｂ）にスライド可能となる。管部材１の少なくとも一端部を方向Ｂに変位させるための機構が設けられていてもよいが、特別な機構を用いることなく、管部材１が方向Ｂに僅かにスライドできる程度の遊びをもって固定されていればよい。管部材１がスライド可能となることにより、管部材１と他の管部材２との接続を解除する際に管部材１をその長手方向（方向Ａ）に後退させる必要がなく、配管設備のスペース効率の悪化および大型化を招くおそれや、管部材１と他の配管部品との接続を阻害するおそれをなくすことができ、施工性に優れる傾向にある。また、容易に管部材１と他の管部材２との接続を解除することができる。フレア形状部１ａの端面は、管部材１の継手本体３に対する相対的な移動において雄ねじ部３ａの端面に干渉しない平坦な面であることが好ましい。雄ねじ部３ａの端面は、凸状の部分がなく、シール部材４を収容するための溝３ｄ以外には凹凸がない面であることが好ましい。
【００１３】
フレア形状部１ａは、例えば細い管本体１ｃに公知のフレア加工を施すことによって管部材１と一体的に形成することができる。フレア加工とは、管端部を内側から外側に大きく広げる加工法を総称したものである。フレア加工としては、例えばテーパー加工、フランジ加工、曲面加工、段付き加工、ダブルフレア加工、Ｏリングフレア加工等が挙げられる。また、フレア形状の別部材を管本体１ｃに溶接等の方法で取り付けて、フレア形状部１ａを形成することもできる。また、ねじ込みフランジであってもよい。強度を高め、管部材１の寿命を延ばす観点から、管部材１は、フレア形状部１ａと一部重なるように位置した状態でかしめられて固定されているスリーブ１ｂを有していることが好ましい。
【００１４】
連結部材５は、継手本体３と管部材１とを連結させる構造を有するものであれば特に限定されないが、例えばコンパクト性に優れるナットであってもよい。この場合、継手本体３は、一端部、すなわち管部材１に面する端部に雄ねじ部３ａが形成されており、連結部材５は、管部材１の継手本体３に面する部分と反対側からフレア形状部１ａに係合する、フレア形状部の外径よりも小さい内径を有する被係合部５ａと、フレア形状部の外径よりも大きい内径を有し継手本体３の雄ねじ部３ａがねじ込まれる雌ねじ部５ｂと、を有している。連結部材５には管部材１が挿通されて、被係合部５ａが管部材１の継手本体３に面する部分と反対側から（図面右方から）フレア形状部１ａに係合して、連結部材５が継手本体３側に向かって管部材１から離れることを防いでいる。また、連結部材５の雌ねじ部５ｂには、管部材１に対向する継手本体３の雄ねじ部３ａをねじ込むことが可能である。連結部材はナットの他にもクランプ、クリップ、ボルト等であってもよく、継手本体３と管部材１とが直接接着剤によりまたはねじ込んで連結されていてもよい。
【００１５】
継手本体３は、他の管部材２と接続するための構造、例えば雌ねじ部３ｂをさらに有してもよい。このような構造は、継手本体３の他端部、すなわちシール部材４に面する端部とは別の端部に設けられていることがより好ましい。継手本体３の他端部に雄ねじ部またはその他の接続機構が設けられていて、他の管部材２と接続される構成であってもよい。また、継手本体３の他端部は単なる突起部等であってもよく、その場合には、他の管部材２に設けられている接続機構か、または、継手本体３および他の管部材２とは別に用意されている接続機構によって、継手本体３と他の管部材２とが接続されてもよい。他の管部材２は、マニホールド等の部品に直接形成された部材であってもよい。その場合、管状になっていない単なる開口部等であってもよい。また、雄ねじ部３ａと雌ねじ部３ｂの間には、外形が大きな六角形である被把持部３ｃが形成されていてもよい。この被把持部３ｃはスパナ等の工具で把持するのに適している。
【００１６】
図３に示すように、本発明のシール部材付き継手の他の形態として、継手本体３はタンクなどの機器７ａに接続されていてもよい。また、図４に示すように、継手本体３は、バルブ８ａ（ニードルバルブ、ボールバルブ等を含む）と接続されていてもよい。このとき、継手本体３は、機器７ａまたはバルブ８ａに一体として取り付けられていてもよいし、継手本体３の他端部が、直接または他の接続機構を介して機器７ａまたはバルブ８ａに接続されていてもよい。継手本体３は、機器７ａまたはバルブ８ａに代えて、流量測定器、圧力測定器、温度測定器等に接続されていてもよい。
【００１７】
図５に示すように、本発明のシール部材付き継手の他の形態として、管部材１は、タンクなどの機器７ｂに接続されていてもよい。また、図６に示すように、管部材１は、バルブ８ｂ（ニードルバルブ、ボールバルブ等を含む）に接続されていてもよい。管部材１は、機器７ｂまたはバルブ８ｂに一体として取り付けられていてもよいし、管部材１の他端部、すなわちフレア形状を有さない端部が、溶接などにより直接または他の接続機構を介して機器７ｂまたはバルブ８ｂに接続されていてもよい。管部材１は、機器７ｂまたはバルブ８ｂに代えて、流量測定器、圧力測定器、温度測定器等に接続されていてもよい。
【００１８】
継手本体３の管部材１に面する端部には、シール部材４を収容するための溝３ｄが形成されていることが好ましい。溝３ｄはシール部材４の形状に合わせて形成すればよく、例えばシール部材がＯリングである場合、溝３ｄは環状である。溝３ｄの深さは、継手本体３と管部材１が連結される面に対して垂直な方向におけるシール部材４の断面の長さよりも小さい。管部材１と継手本体３とが連結されると、シール部材４は、フレア形状部１ａの端面と雄ねじ部３ａの端面とに挟まれる。シール部材４および溝３ｄは、継手本体３と管部材１との間に１つ備えられていてもよいし、複数備えられていてもよい。継手本体３と管部材１との複数の接触面にシール部材４が備えられていてもよい。
【００１９】
フレア形状部１ａの端面は、上述のとおり、平坦面であることが好ましい。この平坦面は、一般的な表面加工が施されていてもよいが、好ましくは鏡面仕上げは行わず、微細な凹凸を有する平坦面である。端面の表面粗さ（最大高さ粗さＲｚ、ＪＩＳ  Ｂ０６０１：２０１３）は、例えば０．２〜１２．５であり、好ましくは０．８〜３．２である。端面の表面粗さが大きすぎると、流体の漏れ（リークパス）が発生しやすい。表面粗さが小さすぎると、シール面圧が不足するとともに、適切な量のグリースを留めることができない。
【００２０】
本発明のシール部材付き継手は、水素と直接接する部分については、例えばステンレス鋼、耐熱鋼、アルミニウム合金等を用いることができる。
高圧の水素ガス環境では、ステンレス鋼であっても水素ガスによる脆化（水素環境脆化）を起こす場合がある。高圧ガス保安法に定められている圧縮水素スタンドの高圧ガス設備の基準によれは、水素環境脆化を起こさず、十分な耐水素劣化特性を有しているステンレス鋼として、常用の圧力８２ＭＰ以下で、ＳＵＳ３１６およびＳＵＳ３１６Ｌ（ＪＩＳ  Ｇ４３０３：２００５、ＪＩＳ  Ｇ４３０４：２０１０、ＪＩＳ  Ｇ４３０５：２０１０）（引張試験またはミルシートにおける絞りが７５％以上、かつニッケル当量がその常用の温度が−４５℃以上−１０℃未満である場合にあっては２８．５以上であるもの、その常用の温度が−１０℃以上２０℃未満である場合にあっては２７．４以上であるもの、およびその常用の温度が２０℃以上２５０℃以下である場合にあっては２６．３以上であるもの）の使用が可能である。
ニッケル当量（質量％）＝１２．６×Ｃ＋０．３５×Ｓｉ＋１．０５×Ｍｎ＋Ｎｉ＋０．６５×Ｃｒ＋０．９８×Ｍｏ
ここで、Ｃは炭素、Ｓｉはケイ素、Ｍｎはマンガン、Ｎｉはニッケル、ＣｒはクロムおよびＭｏはモリブデンの各質量分率の値（％）を示す。
本発明のシール部材付き継手は、水素と直接接する部分については、上記の値を満たすステンレス鋼を用いることが好ましい。
【００２１】
また、上記以外にも、ステンレス鋼としては、例えばＳＵＳＦ３１６（ＪＩＳ  Ｇ３２１４：２００９）、ＳＵＳＦ３１６Ｌ（ＪＩＳ  Ｇ３２１４：２００９）、ＳＵＳ３１６ＴＰ（ＪＩＳ  Ｇ３４５９：２０１２、ＪＩＳ  Ｇ４３０３：２００５）、ＳＵＳ３１６ＬＴＰ（ＪＩＳ  Ｇ３４５９：２０１２）等を用いることができる。これらのステンレス鋼は、引張試験またはミルシートにおける絞りが７５％以上、かつニッケル当量がその常用の温度が−４５℃以上−１０℃未満である場合にあっては２８．５以上であるもの、その常用の温度が−１０℃以上２０℃未満である場合にあっては２７．４以上であるもの、およびその常用の温度が２０℃以上２５０℃以下である場合にあっては２６．３以上であるものが好ましい。
【００２２】
耐熱鋼としては、例えばＳＵＨ６６０（ＪＩＳ  Ｇ４３１１：２０１１、ＪＩＳ  Ｇ４３１２：２０１１）等を用いることができる。これらは固溶化熱処理及び時効処理されているものが好ましい。
【００２３】
アルミニウム合金としては、例えばＡ６０６１  ＰＴ６（ＪＩＳ  Ｈ４０００：２０１４）、Ａ６０６１  ＢＥＴ６（ＪＩＳ  Ｈ４０４０：２０１５）、Ａ６０６１  ＢＤＴ６（ＪＩＳ  Ｈ４０４０：２０１５）、Ａ６０６１  ＴＥＴ６（ＪＩＳ  Ｈ４０８０：２０１５）、Ａ６０６１  ＴＤＴ６（ＪＩＳ  Ｈ４０８０：２０１５）、Ａ６０６１  ＦＤＴ６（ＪＩＳ  Ｈ４１４０：１９８８）、Ａ６０６１  ＦＨＴ６（ＪＩＳ  Ｈ４１４０：１９８８）等を用いることができる。
【００２４】
継手本体３の管部材１に面する端面には、シール部材４と接するようにバックアップリングをさらに備えることが好ましい。シール部材４のはみ出しを防ぐ観点から、シール部材４の内側と外側にバックアップリングを備えてもよいし、外側にのみ備えてもよい。また、バックアップリングを設置することでシール部材４を挟んだ継手本体３の雄ねじ部３ａの端面と管部材１のフレア形状部１ａの端面との間の隙間を埋め、シール性を高めるとともにシール部材の汚れや傷を防ぐことができる。バックアップリングの材質としては特に限定されないが、例えばフッ素樹脂（ポリテトラフルオロエチレン等）、ポリアミド樹脂（ナイロン６、ナイロン６，６等）、ポリアセタール樹脂、ポリカーボネート等を用いることができる。日本バルカー工業株式会社製の「バルフロン」、「充填剤入バルフロン」を用いることもできる。
【００２５】
例えばシール部材付き継手１０を組み立てる際には、まず、連結部材５に管部材１を挿通して、被係合部５ａを、管部材１の継手本体３に面する部分と反対側から（図面右方から）フレア形状部１ａに係合させる。一方、継手本体３の雌ねじ部３ｂを他の管部材２の雄ねじ部にねじ込んで固定する。そして、継手本体３の端部の溝３ｄおよび管部材１のシール部材４に面する端部のグリース塗布部６にグリースを適量塗布し、継手本体３の雄ねじ部３ａの端面の溝３ｄ内に、シール部材４（図中ではＯリングで示す。）を収容する。それから、連結部材５の雌ねじ部５ｂに、継手本体３の雄ねじ部３ａをねじ込む。こうして、連結部材５の被係合部５ａが管部材１のフレア形状部１ａに係合し、かつ、連結部材５の雌ねじ部５ｂに、他の管部材２に固定された継手本体３の雄ねじ部３ａがねじ込まれることによって、管部材１と他の管部材２が連結部材５を介して接続される。溝３ｄに収容されたシール部材４が、継手本体３の雄ねじ部３ａの端面と管部材１のフレア形状部１ａの端面との間に挟まれて圧縮した状態で保持されるので、接続部分のシール性が良好となる。
【００２６】
また、例えば管部材１と他の管部材２との接続を解除する場合には、連結部材５を回転させて、継手本体３の雄ねじ部３ａと雌ねじ部５ｂとの螺合を解除し、雄ねじ部３ａを雌ねじ部５ｂから脱出させる。次いで、連結部材５を、管部材１の継手本体３に面する部分と反対側に（図面右方に）後退させる。そうすると、雄ねじ部３ａの端面とフレア形状部１ａの端面は、互いに当接しているが固定されてはいない状態となる。そこで、管部材１を方向Ｂにスライドさせることにより、雄ねじ部３ａの端面とフレア形状部１ａの端面とが互いに突き当たらず両者の中空部同士が連通しない状態となる。こうして、管部材１と継手本体３との接続を解除し、それによって、管部材１と他の管部材２との接続を解除する。連結部材５を回転させる際には、スパナ等の工具で継手本体３の被把持部３ｃを把持することによって、継手本体３を同時に回転させることなく連結部材５のみを回転させて緩めることができる。このように、被把持部３ｃが存在することによって、継手本体３を回転しないように保持することが容易にできる。
【００２７】
＜シール部材＞
シール部材は、継手本体と管部材との間に配置され、好ましくは継手本体に設けられた溝に配置される。シール部材は、〔Ａ〕ゴム成分１００質量部に対して、〔Ｂ〕シリカを５０〜１４０質量部と、〔Ｃ〕シランカップリング剤を１０〜５０質量部と、を含むシール部材用ゴム組成物の架橋物からなる。以下、本発明のシール部材用ゴム組成物が含有する各成分および任意で含有される成分について詳細に説明する。
【００２８】
〔Ａ〕ゴム成分
ゴム成分としては、例えばエチレン−プロピレン−ジエンゴム（ＥＰＤＭ）、エチレン−プロピレンゴム（ＥＰＭ）、ニトリルゴム（ＮＢＲ；アクリロニトリルブタジエンゴム）、水素添加ニトリルゴム（ＨＮＢＲ；水素添加アクリロニトリルブタジエンゴム）、ブチルゴム（ＩＩＲ）、フッ素ゴム（ＦＫＭ）、シリコーンゴム（Ｑ）等を用いることができる。シール部材用のゴムとして良好な特性を兼ね備えていることから、ＥＰＤＭ、ＨＮＢＲ、ＦＫＭ等が好ましい。ゴム成分は１種のみからなっていてもよいし、２種以上を含んでいてもよい。
【００２９】
高圧水素を貯蔵するためには、耐ブリスター性に優れると同時に、−４０℃〜−８５℃の低温環境下においてもシール可能であることが求められる。低温環境下でシール可能とは、例えば高圧水素機器を用いる環境の中でも特に過酷な環境の１つである−３５℃の温度および１００ＭＰａの圧力下でシール部材を高圧水素機器に用いた場合に水素の漏れが生じないことをいう。低温時の水素の漏れは通常、シール部材の形状追従性や復元性の低下に起因して発生する。ＥＰＤＭは、低温性（低温時の復元性）、耐薬品性およびクリーン性等に優れたゴムであり、また、ＮＢＲ、ＨＮＢＲ、ＦＫＭ、Ｑ等に比べて廉価であることから、シール部材用途に適したゴム成分の１つである。
【００３０】
ＥＰＤＭは、エチレン由来の構成単位、プロピレン由来の構成単位およびジエンモノマー由来の構成単位からなる三元共重合体である。ＥＰＤＭにおいては、エチレン由来の構成単位とプロピレン由来の構成単位との含有比を調整することにより、ゴム特性を制御することができる。例えば、エチレン由来の構成単位の比率を高めると、ゴムの耐薬品性および結晶化度（従って機械的強度）は高まる傾向にある。一方、エチレン由来の構成単位の比率を下げると、ゴムの成形加工性および流動性は低下する傾向にある。インジェクション成形によってより加工性良く高品質の成形品（シール部材）を作製するためには、用いるゴム成分の流動性は比較的低いことが好ましい。
【００３１】
このような観点から、ＥＰＤＭにおけるエチレン由来の構成単位の含有量は、好ましくは６５重量％以下であり、より好ましくは６０重量％以下である。エチレン由来の構成単位の含有量が６５重量％以下であれば、ＥＰＤＭに良好な流動性を与えることができるとともに、シール部材に良好な低温性を付与することができる。
【００３２】
一方、エチレン由来の構成単位の含有量が過度に低すぎると、得られるシール部材の引張強度が不足する。従って、エチレン由来の構成単位の含有量は、４５重量％以上であることが好ましく、５０重量％以上であることがより好ましい。
【００３３】
ＥＰＤＭを構成するジエンモノマーの具体例は、５−エチリデン−２−ノルボルネン（ＥＮＢ）、ジシクロペンタジエン（ＤＣＰＤ）、１，４−ヘキサジエン（１，４−ＨＤ）、メチルテトラヒドロインデン、５−メチレン−２−ノルボルネン、シクロオクタジエン、ジシクロオクタジエン等の非共役ジエンモノマーを含む。これらの中でも、ＥＰＤＭが良好な架橋速度（加硫速度）を示し、また、得られるシール部材の耐熱性にも優れることから、ＥＮＢ、１，４−ＨＤを用いることが好ましく、とりわけ架橋速度に優れることから、ＥＮＢを用いることがより好ましい。ジエンモノマーは、１種のみを用いてよいし、２種以上を併用してもよい。
【００３４】
ＥＰＤＭにおけるジエンモノマー由来の構成単位の含有量は、架橋速度およびゴム組成物の成形加工性を高める観点から、１重量％以上とすることが好ましく、３重量％以上とすることがより好ましい。また、架橋後に二重結合が多量に残存することによるシール部材の劣化のしやすさを考慮して、ジエンモノマー由来の構成単位の含有量は、１２重量％以下とすることが好ましく、１０重量％以下とすることがより好ましい。
【００３５】
本発明において使用し得るＥＰＤＭの市販品の具体例を挙げれば、例えば、いずれも商品名で、三井化学株式会社製の「ＥＰＴ」、住友化学株式会社製の「エスプレン」、ＪＳＲ株式会社製の「ＥＰ」、ランクセス製の「ＫＥＬＴＡＮ」等である。
【００３６】
ゴム組成物の粘度は、ＪＩＳ  Ｋ６３００−１：２０１３に準拠して測定される１００℃におけるムーニー粘度〔ＭＬ（１＋４）１００℃〕で６０以下であることが好ましい。ムーニー粘度が高すぎると、加工性に劣る場合がある。このような粘度のゴム組成物を実現するために、使用するゴム成分の粘度は、ムーニー粘度〔ＭＬ（１＋４）１００℃〕で５０以下であることが好ましく、４８以下であることがより好ましい。
【００３７】
〔Ｂ〕シリカ
シール部材用組成物にはシリカが高充填されている。シリカを高充填することで、シール部材の内部に水素が侵入しにくくなるため、シール部材の耐ブリスター性を向上させることができる。シリカはカーボンブラックよりも水素吸着性が低いため、耐ブリスター性の向上にはシリカを用いることがより有用である。
【００３８】
シリカとしては、汎用ゴム一般に補強効果を発揮するフィラーとして用いられるものを使用できる。シリカとしては、特に限定はされないが、ハロゲン化珪酸または有機珪素化合物の熱分解法や、けい砂を加熱還元して気化したＳｉＯを空気酸化する方法などで製造される乾式ホワイトカーボン、ナトリウムの熱分解法などで製造される湿式ホワイトカーボン等が挙げられる。本発明においては、乾式ホワイトカーボンを用いることが好ましい。シリカは、１種のみを用いてもよいし、２種以上を併用してもよい。
【００３９】
シリカは、少なくとも７０重量％のシリカ成分（ＳｉＯ２）を含有する。シリカの比表面積は、好ましくは１０〜１２０ｍ２／ｇ、より好ましくは１５〜４０ｍ２／ｇである。
【００４０】
シリカは無孔質かつ球状であることが好ましい。シリカが球状である場合、他の形状（例えば、鎖状）のシリカと比べてシリカ同士の摩擦が少なく、分散性が向上するため、シール部材用ゴム組成物にシリカを高充填させることが可能となる。また、シリカを多く含むとシール部材の低温性は低下するおそれがあるが、シリカが球状であれば、低温性の低下が起きにくい。このため、シール部材の耐ブリスター性と低温性とを両立させることができる。なお、「球状」とは、真球だけでなく、若干歪んだ球も含む。
【００４１】
シリカの平均粒径は、凝集の抑制や平滑性の観点から、好ましくは５ｎｍ〜５μｍである。シリカの平均粒径が大きすぎると、シール材の耐ブリスター性および低温性が低下するおそれがある。平均粒径は、たとえば顕微鏡を用いて形態観察を行ない、画像解析により観察視野内のシリカの粒径を計測し、計測値の数平均を算出することにより求めることができる。
【００４２】
シール部材用ゴム組成物におけるシリカの含有量は、ゴム成分１００質量部に対して５０〜１４０質量部であり、好ましくは８０〜１４０質量部である。シリカの含有量が多すぎるとシール部材の低温性が低下する可能性がある。
【００４３】
〔Ｃ〕シランカップリング剤
本発明のシール部材用ゴム組成物は、シリカを高充填させるためのシランカップリング剤を含む。シランカップリング剤は分子中に、無機質材料と化学結合する反応基と有機質材料と化学結合する反応基をもつため、通常では結合しにくい有機質材料と無機質材料とを結ぶバインダーとしての役割をもつ。シリカの表面をシランカップリング剤で被覆すると、シリカの表面が疎水性となり、シリカの凝集を防ぐことができる。これにより、シール部材用ゴム組成物中でシリカをより分散して高充填させることが可能となり、シール部材の耐ブリスター性を向上させることができる。また、シランカップリング剤はシリカとゴム成分との結合力を上昇させることでも、耐ブリスター性を向上させる。
【００４４】
本発明におけるシランカップリング剤としては、特に限定はされないが、例えばビニル系、アクリル系、エポキシ系、メタクリル系、メルカプト系、アミノ系のシランカップリング剤等が挙げられる。ビニル系シランカップリング剤としては、例えばビニルトリクロルシラン、ビニルトリメトキシシラン、ビニルトリエトキシシラン等が、アクリル系シランカップリング剤としては、３−アクリロキシプロピルトリメトキシシラン等が、エポキシ系シランカップリング剤としては、例えば２−（３，４−エポキシシクロヘキシル）エチルトリメトキシシラン、３−グリシドキシプロピルメチルジメトキシシラン、３−グリシドキシプロピルトリメトキシシラン、３−グリシドキシプロピルメチルジエトキシシラン等が、メタクリル系シランカップリング剤としては、例えば３−メタクリロキシプロピルトリメトキシシラン、３−メタクリロキシプロピルジエトキシシラン、３−メタクリロキシプロピルトリエトキシシラン等が挙げられる。これらのシランカップリング剤は単独でまたは２種以上を混合して使用することができる。
【００４５】
シール部材用ゴム組成物におけるシランカップリング剤の含有量は、ゴム成分１００質量部に対して１０〜５０質量部であり、好ましくは１５〜３０質量部である。従来よりも多量のシランカップリング剤を含むことで、シール部材用ゴム組成物の耐ブリスター性が向上する。しかし、シランカップリング剤が多すぎると、伸びが極端に低下するため、使用時に破損または低温性が低下するおそれがある。
【００４６】
〔Ｄ〕カーボンブラック
シール部材用ゴム組成物はさらにカーボンブラックを含むことが好ましい。カーボンブラックを含有することで、シール部材の強度および耐ブリスター性を向上させることができる。
【００４７】
シール部材用ゴム組成物がカーボンブラックを含む場合、カーボンブラックの含有量は、ゴム成分１００質量部に対して例えば４０質量部以下であってよく、好ましくは１５〜４０質量部である。共架橋剤の保持の観点からは、カーボンブラックの含有量は２０質量部以上であることが好ましい。ただし、カーボンブラックは水素を吸着するため、多量に配合すると耐ブリスター性が低下するおそれがある。シリカとカーボンブラックの含有量の合計は、ゴム成分１００質量部に対して９０〜１４０質量部であることが好ましい。シリカおよびカーボンブラック等のフィラーを高充填することで、耐ブリスター性が向上するが、フィラーの配合量が多すぎる場合、シール部材の剛性が高すぎて、低温性が低下する可能性がある。
【００４８】
また、カーボンブラックは球状であることが好ましい。カーボンブラックがより真球に近い（比表面積が小さい）場合、カーボンブラックは凝集しにくく、シール部材用ゴム組成物の低温性は低下しにくい。補強性の観点からは、カーボンブラックの粒径は小さいことが好ましい。
【００４９】
カーボンブラックは、導電性でも非導電性でもよく、その製法によりファーネスブラック、チャンネルブラック、アセチレンブラック、ケッチェンブラック、サーマルブラック、ランプブラック等が挙げられる。
【００５０】
カーボンブラックとしては、例えばＳＡＦ、ＩＳＡＦ、ＩＳＡＦ−ＨＦ、ＩＳＡＦ−ＬＳ、ＩＩＳＡＦ−ＨＳ、ＨＡＦ、ＨＡＦ−ＨＳ、ＨＡＦ−ＬＳ、ＭＡＦ、ＦＥＦ、ＦＥＦ−ＬＳ、ＧＰＦ、ＧＰＦ−ＨＳ、ＧＰＦ−ＬＳ、ＳＲＦ、ＳＲＦ−ＨＳ、ＳＲＦ−ＬＭ、ＦＴ、ＭＴ等のタイプを用いることができる。カーボンブラックの平均粒径は、各製造会社によって異なる場合があるものの、例えばＳＡＦは１９ｎｍ、ＩＳＡＦは２３ｎｍ、ＨＡＦは２８ｎｍ、ＭＡＦは３８ｎｍ、ＦＥＦは４３ｎｍ、ＧＰＦは６２ｎｍ、ＳＲＦは６６ｎｍ、ＦＴは１２２ｎｍである。
【００５１】
カーボンブラックは、単体でまたは２種以上を混合して用いてもよい。粒径の異なる２種類のカーボンブラックにおいて、大径のカーボンブラックの平均粒径と小径のカーボンブラックの平均粒径との差は、特に限定されるものではないが、例えば７ｎｍ以上３３０ｎｍ以下とすることができる。
【００５２】
〔Ｅ〕共架橋剤
シール部材用ゴム組成物は、さらに共架橋剤を含むことが好ましい。共架橋剤としては、例えばキノンジオキシム、エチレングリコールジメタクリレート、ジビニルベンゼン、ジアリルフタレート、トリアリルイソシアヌレート、トリメチロールプロパントリメタクリレート、トリメチロールプロパントリアクリレート、１，２−ポリブタジエン、メタクリル酸金属塩、アクリル酸金属塩等が挙げられる。共架橋剤は１種のみを用いてもよいし、２種以上を併用してもよい。
【００５３】
シール部材用ゴム組成物における共架橋剤の含有量は、好ましくはゴム成分１００質量部に対して１〜２０質量部である。この範囲において、シール部材の耐ブリスター性をより向上させることができる。共架橋剤の含有量が少なすぎると、シール部材の１００％引張応力が低下するおそれがあり、多すぎると切断時伸びが１００％を下回り、低温性が低下する虞がある。
【００５４】
共架橋剤としては、分子内の反応点間が広いものを用いることが好ましい。反応点間が広い共架橋剤を用いると、シール材は密に結合して機械的強度および耐ブリスター性を高めながらも伸びを維持することができる。このような観点からは、共架橋剤は、トリメチロールプロパントリメタクリレートを含むことが好ましい。
【００５５】
〔Ｆ〕添加剤
本発明のシール部材用ゴム組成物は、必要に応じて、上述の成分以外の他の成分を含有することができる。他の含有成分としては、例えば、シリカおよびカーボンブラック以外のフィラー（体質顔料および着色顔料を含む意味である）、シランカップリング剤以外の界面活性剤、老化防止剤、酸化防止剤、加工助剤（ステアリン酸、酸化亜鉛等）、安定剤、粘着付与剤、多価アルコール、可塑剤、難燃剤、ワックス類、滑剤等の添加剤を挙げることができる。添加剤は１種のみを用いてもよいし、２種以上を併用してもよい。
【００５６】
シール部材用ゴム組成物が上記の添加剤を含有する場合、その含有量は当該分野において通常用いられる量であってよく、例えばゴム成分１００質量部に対して、０．５〜１５質量部である。
【００５７】
フィラーとしては、例えばアルミナ、酸化亜鉛、二酸化チタン、クレー、タルク、珪藻土、硫酸バリウム、炭酸カルシウム、炭酸マグネシウム、酸化カルシウム、マイカ、グラファイト、水酸化アルミニウム、ケイ酸アルミニウム、ハイドロタルサイト、粒状または粉末状樹脂、金属粉、ガラス粉、セラミックス粉等が挙げられる。
【００５８】
老化防止剤としては、フェノール誘導体、芳香族アミン誘導体、アミン−ケトン縮合物、ベンズイミダゾール誘導体、ジチオカルバミン酸誘導体、チオウレア誘導体等が挙げられる。
【００５９】
加硫促進剤としては、例えばチウラム系、チアゾール系、スルフェンアミド系、チオ尿素系、グアニジン系、ジチオカルバミン酸塩系の化合物等を含む。
【００６０】
加工助剤としては、熱可塑性樹脂、液状ゴム、可塑剤、軟化剤、内部離型剤、粘着付与剤等が挙げられる。例えばゴム成分がＦＫＭやＦＦＫＭである場合、充填剤としてフッ素樹脂またはその粒子を含有してもよく、加工助剤として液状フッ素ゴムを含有してもよい。ゴム成分がＥＰＭやＥＰＤＭである場合、加工助剤として、例えばパラフィン系オイルを含有することができる。
【００６１】
内部離型剤の具体例は、例えば高級脂肪酸、脂肪酸エステル、脂肪酸アミド、フッ素樹脂、シリコーン樹脂、炭化水素樹脂等を含む。
【００６２】
シランカップリング剤以外の界面活性剤としては、例えば非イオン界面活性剤が挙げられ、非イオン界面活性剤としては、例えば高級アルコール、多価アルコールが挙げられる。多価アルコールの具体例は、例えばジエチレングリコールを含む。
【００６３】
可塑剤としては、狭義の可塑剤（フタル酸エステル系、アジピン酸エステル系、脂肪族二塩基酸エステル系、リン酸エステル系、クエン酸エステル系、トリメリット系可塑剤等）の他、オイル（ナフテン系プロセスオイル、パラフィン系プロセスオイル、芳香族系プロセスオイル、植物油、エポキシ化植物油等）が挙げられる。耐ブリスター性の観点から、可塑剤は含まないことが好ましい。
【００６４】
架橋剤としては、硫黄、有機硫黄化合物、ジスルフィッド、有機過酸化物等が用いられる。有機過酸化物として、ＥＰＤＭ、Ｈ−ＮＢＲに採用されているものとして、例えば２，５−ジメチル−２，５−ジ−ｔ−ブチル−パーオキシヘキサン−３、ジ−ｔ−ブチルパーオキサイド、２，５−ジメチル−２，５−ジ−ｔ−ブチル−パーオキシヘキサン、ｔ−ブチルクミルパーオキサイド、１，３−ビス（ｔ−ブチルパーオキシ−イソプロピル）ベンゼン、ジクミルパーオキサイド、４，４−ジ−ｔ−ブチルパーオキシ−ブチルバレレート、２，２−ジ−ｔ−ブチルパーオキシ−ブタン、１，１−ジ−ｔ−ブチルパーオキシ−３，３，５−トリメチルシクロヘキサン、ジ−ベンゾイルパーオキサイド、ビス（ｏ−メチルベンゾイル）パーオキサイド、ビス（ｐ−メチルベンゾイル）パーオキサイド、ｔ−ブチルパーオキシベンジラート等が例示される。
【００６５】
シール部材用ゴム組成物における架橋剤の含有量は、ゴム成分１００質量部に対して、通常０．１〜１０質量部であり、好ましくは０．２〜５．０質量部である。この範囲内であれば、架橋反応を十分に進行させることができるので、硬度や機械的強度、耐圧縮永久歪性等に優れるとともに、耐衝撃性に優れた緩衝材を得ることが可能である。
【００６６】
［シール部材の製造方法］
本発明の架橋性ゴム組成物は、上述の含有成分を均一に混練りすることにより調製できる。混練り機としては、例えばミキシングロール、加圧ニーダー、インターナルミキサー（バンバリーミキサー）等の従来公知のものを用いることができる。この際、各配合成分のうち、架橋反応に寄与する成分（架橋促進剤、架橋遅延剤、架橋剤等）を除く成分を先に均一に混練しておき、その後、架橋反応に寄与する成分を混練するようにしてもよい。混練り温度は、例えば常温付近である。
【００６７】
本発明に用いられるシール部材は、上述のシール部材用ゴム組成物の架橋物からなるものである。シール部材は、シール部材用ゴム組成物を架橋（加硫）・成形することにより作製することができる。架橋・成形方法は、インジェクション成形、圧縮成形、移送成形等の従来公知の方法を採用することができる。
【００６８】
成形時における加熱温度（架橋温度）は、例えば１００〜２００℃程度であり、プレスによる加熱時間（架橋時間）は、例えば５〜３０分程度である。ＨＮＢＲ、ＥＰＤＭ、ＣＲ、ＦＫＭ、ＶＭＱの場合は二次加硫を行うことが好ましい。
【００６９】
シール部材４は、パッキンやガスケット等であることができる。シール部材の形状はその用途に応じて適宜選択され、その代表例は、断面形状がＯ型であるＯリングである。本発明に係るシール部材は、低温特性および耐ブリスター性に優れるため、例えば８０ＭＰａの貯蔵高圧水素ガスの貯蔵タンクのシール部材として好適に用いることができる。また、貯蔵高圧ガスとしては、水素ガスだけでなく、例えば酸素ガス、窒素ガス、ヘリウムガス等にも好適に使用することができる。
【００７０】
＜グリース＞
継手本体３および管部材１のシール部材に面する各端部の表面には、グリースが塗布されており、好ましくは継手本体３の雄ねじ部３ａのシール部材４に面する端部の表面および管部材１のフレア形状部１ａのシール部材４に面する端部の表面にはグリースが塗布されている。より好ましくは図８に示すように、継手本体３の溝３ｄの表面のグリース塗布部６およびフレア形状部１ａのグリース塗布部６にグリースが塗布されている。
【００７１】
作業性を向上させ、また、グリースを均一に塗布するために、グリースは加工（例えば希釈、加熱等）して使用してもよい。塗りむらをなくすために数回繰り返して塗布してもよい。グリースの塗布量は、例えばＰ６（ＪＩＳ  Ｂ２４０１−１：２０１２）のＯリング溝に対して、０．１〜５ｇ程度であってもよい。
【００７２】
グリースは、管部材１のフレア形状部１ａの表面の凹凸を埋めることによって、特に低温時のシール性を向上させることができる。また、シール部材４の溝３ｄ中での流動性を向上させ、Ｏリングの追随性を向上させることができる。
【００７３】
本発明に用いるグリースは、好ましくは動粘度が高いグリースである。動粘度が高いとは、例えば２５℃での動粘度が６０００ｃＳｔ〜１００万ｃＳｔ（Ｃｅｎｔｉ  Ｓｔｏｋｅｓ、ｍｍ２／ｓ）であり、好ましくは１．５万ｃＳｔ〜１００万ｃＳｔであり、より好ましくは５万ｃＳｔ〜１００万ｃＳｔであることをいう。グリースの動粘度が低すぎると、グリースはフレア形状部１ａの端面に留まることができずに流れ出してしまうおそれがある。また、動粘度が高いグリースは高温環境下でも揮発しにくく、圧力変動に対する耐久性にも優れる。
【００７４】
本発明に用いられるグリースの種類は特に限定されないが、動物油、植物油、鉱物油、合成油等の公知のグリースを用いることができる。動物油としては、例えば鯨油、牛脂、スクワランオイル、ラード等が挙げられる。植物油としては、例えば菜種油、紅花油、大豆油、ゴマ油、ひまし油、椿油、糠油等が挙げられる。鉱物油としては、例えば芳香族系炭化水素、パラフィン系炭化水素、ナフテン系炭化水素等が挙げられる。合成油としては、例えばシリコーンオイル、フッ素オイル、合成炭化水素油、エステル油、ポリエーテル油、ポリグリコール油、フェニルエーテル油等が挙げられる。これらのグリースは、単独でまたは２種以上を併せて用いることができる。
【００７５】
シリコーンオイルとしては、例えばジメチルシリコーンオイル、メチルフェニルシリコーンオイル、メチルハイドロジェンシリコーンオイル等が挙げられ、変性シリコーンオイルとしては、フッ素変性、エポキシ変性、アルコール変性、アルキル変性、アミノ変性、メタクリル変性、メルカプト変性、ハイドロジェン変性、カルボキシ変性等のシリコーンオイル等が挙げられる。シリコーンオイルの市販品としては、例えば製品名「ＫＦ−９６」、「ＫＦ−９６５」、「ＫＦ−９６８」、「ＫＦ−９９」、「ＫＦ−５０」、「ＫＦ−５４」、「ＨＩＶＡＣ  Ｆ−４」、「ＨＩＶＡＣ  Ｆ−５」、「ＫＦ−５６Ａ」、「ＫＦ−９９５」、「ＫＦ−８６８」、「ＫＦ−８５９」（以上、信越化学工業株式会社製）、「ＳＨ２００」（東レ・ダウコーニング株式会社製）等が挙げられる。
【００７６】
フッ素オイルとしては、例えばパーフルオロポリエーテル、クロロトリフルオロエチレン、パーフルオロアルキルエーテル等が挙げられる。フッ素オイルの市販品としては、例えば製品名「クライトックス（登録商標）ＧＰＬ１０２」（ケマーズ株式会社製）、「ダイフロイル（登録商標）＃１」、「ダイフロイル＃３」、「ダイフロイル＃１０」、「ダイフロイル＃２０」、「ダイフロイル＃５０」、「ダイフロイル＃１００」、「デムナム（登録商標）Ｓ−６５」（以上、ダイキン工業株式会社製）等が挙げられる。
【００７７】
合成炭化水素油としては、例えばポリα-オレフィン、エチレン-α-オレフィンコオリゴマー、ポリブテンまたはこれらの水素化物、アルキルベンゼン、アルキルナフタレン等が挙げられる。エステル油としては、例えばポリオールエステル、二塩基酸エステル、芳香族多価カルボン酸エステル、リン酸エステル、亜リン酸エステル、炭酸エステル等が挙げられる。また、エーテル油としては、アルキルジフェニルエーテル、ポリプロピレングリコール等が挙げられる。
【００７８】
低温下で良好なシール性を得る観点からは、温度変化によって動粘度が変化しにくいグリースを用いることが好ましい。このようなグリースとしては、シリコーンオイルまたはフッ素オイルが挙げられる。低温下では、ゴムは弾性を失いやすく、シール性が低下しやすいが、グリースが潤滑性を保つことで低温下でもシール性を維持することができる。
【００７９】
また、上記の油を基油として、増ちょう剤が配合されたグリースを用いてもよい。増ちょう剤としては、特に限定されないが、金属石けん系、非石けん系増ちょう剤を用いることができる。金属石けん系増ちょう剤としては、例えばカルシウム石けん、ナトリウム石けん、リチウム石けん、アルミニウム石けん、カルシウムコンプレックス石けん、バリウムコンプレックス石けん、リチウムコンプレックス石けん、アルミニウムコンプレックス石けん等が挙げられる。非石けん系増ちょう剤としては、例えばウレア、ナトリウムテレフタラート、フッ素、有機ベントナイト、シリカ等が挙げられる。これらの増ちょう剤は、単独でまたは２種以上を併せて用いることができる。
【００８０】
基油と増ちょう剤との配合割合は、特に限定されるものではなく、所望のグリース硬度を得るために任意に定めることができる。増ちょう剤の配合量は、グリースを１００質量部として、例えば１〜５０質量部であり、好ましくは５〜３０質量部である。基油の配合量は、グリースを１００質量部として、例えば５０〜９９質量部であり、好ましくは７０〜９５質量部である。グリース硬度を硬くするためには基油の割合を少なくし、一方で柔らかくするためには基油の割合を多くすることで調整することができる。
【００８１】
増ちょう剤を配合する場合は、基油の４０℃における動粘度は、例えば１０〜５０００ｍｍ２／ｓであり、好ましくは２０〜５００ｍｍ２／ｓであり、より好ましくは３０〜２００ｍｍ２／ｓである。
【００８２】
また、グリースには、必要に応じて、一般的に潤滑油やグリースの分野で使用される各種の添加剤、例えば酸化防止剤、腐食防止剤、防錆剤、耐摩擦摩耗添加剤、極圧添加剤、油性剤、固体潤滑剤等を添加配合することができる。
【００８３】
グリースの混和ちょう度は、特に限定されないが、好ましくは１７５〜３７０であり、より好ましくは２２０〜２９０であり、ちょう度番号は、例えば１号〜４号であり、好ましくは２号〜３号である。グリースの混和ちょう度は、ＪＩＳ  Ｋ２２２０．７：２０１３に従って測定することができる。
【００８４】
グリースの混和安定度は、特に限定されないが、例えば３３０〜４００である。グリースの混和安定度は、ＪＩＳ  Ｋ２２２０．７：２０１３に従って測定することができる。
【実施例】
【００８５】
以下、実施例を挙げて本発明をより詳細に説明するが、本発明はこれらに限定されるものではない。
【００８６】
［シール部材用ゴム組成物の調製およびシール部材の作製］
次の手順に従って、シール部材用ゴム組成物を調製した。まず、ゴム成分の素練りを行った。回転速度は３５ｒｐｍであり、時間は１分である。表１に示される配合組成に従って（表における配合量の単位は質量部である）、シリカをシランカップリング剤で被覆させた。被覆シリカ、ゴム成分、老化防止剤、加工助剤および界面活性剤を加圧ニーダーにより混練した。この際、加圧ニーダーの回転速度は３５ｒｐｍ、混練時間は３分である。次に、カーボンブラックおよび共架橋剤を加え、３５ｒｐｍで６分混合した。約４０℃まで冷却後、得られた混練物に、架橋剤を投入し、加圧ニーダーにより混練を行って、シール部材用ゴム組成物を調製した。得られたシール部材用ゴム組成物を１７０〜１８０℃の温度でプレス成形し、１８０℃で１時間の二次加硫を行ってシール部材１〜４を得た。
【００８７】
【表１】
2020051540.tif 000003
【００８８】
表１中の配合物の詳細は次のとおりである。
〔１〕ゴム成分：Ｅ５０１Ａ（住友化学工業株式会社製「エスプレン」、ＥＰＤＭ：エチレン由来の構成単位の含有量が５２重量％、ジエンモノマーである５−エチリデン−２−ノルボルネン（ＥＮＢ）由来の構成単位の含有量が４重量％であり、ＪＩＳ  Ｋ６３００−１：２０１３に準拠して測定される１００℃におけるムーニー粘度〔ＭＬ（１＋４）１００℃〕が４０である。）
〔２〕シリカ：サンスフェアＮＰ−３０（ＡＧＣエスアイテック株式会社製、球状無孔シリカ、吸着比表面積４０ｍ２／ｇ、細孔容積０．０５ｍＬ／ｇ、吸油量３０ｍＬ／１００ｇ、平均粒径４μｍ）
〔３〕シランカップリング剤：ＫＢＭ１００３（信越化学工業株式会社製、ビニルトリメキシシラン）
〔４〕カーボンブラック：ＭＴ（Ｃａｎｃａｒｂ株式会社製、球状、平均粒径２５０−３５０ｎｍ）
〔５〕加工助剤１：ルナックＳ５０Ｖ（花王株式会社製、ステアリン酸）
〔６〕老化防止剤１：ノンフレックスＲＤ（精工化学株式会社製、ポリ（２，２，４トリメチル１，２ジヒドロキノリン）
〔７〕加工助剤２：堺＃２０（堺化学株式会社製、酸化亜鉛）
〔８〕界面活性剤：ジエチレングリコール（株式会社日本触媒製）
〔９〕共架橋剤：ＴＡＩＣ（日本化成株式会社製、トリアリルイソシアヌレート）
〔１０〕架橋剤：パーブチルＰ（日油株式会社製、１，３−ビス（ｔ−ブチルパーオキシイソプロピル）ベンゼン）
【００８９】
［シール部材の耐ブリスター性評価］
Ｏリングに成形したシール部材１〜４に対し、表２に示す条件で耐ブリスター性の試験を行った。図９に試験工程図を示す。試験後、Ｏリングの断面を観察し、亀裂が見られたものを「×」とし、亀裂が見られなかったものを「○」として評価した。評価結果を表１に示す。
【００９０】
【表２】
2020051540.tif 000004
【００９１】
表１に示すように、シール部材１、２は良好な耐ブリスター性を有していた。これに対して、シール部材３、４は、Ｏリングの断面に亀裂がみられ、十分な耐ブリスター性を有していなかった。
【００９２】
また、市販品の製品番号Ｂ５６９０（耐フロン用ＨＮＢＲ（Ｒ１３４ａ））、製品番号Ｂ５４８５（耐フロン用ＨＮＢＲ（Ｒ１３４ａ））、Ｈ０８７０（耐蒸気、耐薬品、ブレーキ油用ＥＰＤＭ）およびＨ０８８０（耐熱水、耐蒸気用ＥＰＤＭ）（以上、日本バルカー工業株式会社製）に対しても、上記と同様の耐ブリスター性試験を行ったが、Ｏリングの断面に亀裂が見られた。
【００９３】
［シール部材の物性評価］
続いて、シール部材の物性を測定した。ＪＩＳ  Ｋ６２５０：２００６に従い、２ｍｍの厚さに作製したシート状成形品から、ＪＩＳ  Ｋ６２５１：２０１７に従い、ダンベル状３号型試験片を型抜きした。この試験片を、５００ｍｍ／分で引張し、引張強さ、切断時伸び、１００％引張応力をショッパー式引張試験機を用いて測定した。また、ＪＩＳ  Ｋ６２５３：２０１２に従い、タイプＡデューロメータ硬さ試験機にてシート状成形品の硬度を測定した。これらの試験はすべて２５℃の温度下で行った。また、ＪＩＳ  Ｋ６２６１−４：２０１７に従う低温弾性回復試験を行い、ＴＲ１０を求めた。結果を表３に示す。
【００９４】
【表３】
2020051540.tif 000005
【００９５】
シール部材１とシール部材２は、シール部材３および４よりも硬度が高く、１００％引張応力も高いため、初期の亀裂に対する強さ、すなわちブリスターに対する耐性が強いと考えられる。シール部材１とシール部材２のＴＲ１０の値を比較すると、シール部材１の値は、シール部材２の値よりも低く、より低温で弾性を維持できることがわかった。
【００９６】
（実施例１）
上述の物性評価で良好な結果が得られたシール部材１を用いて、以下のとおりシール部材付き継手を作製した。まず、ナットに管部材を挿通して、管部材を流体が通る試験機器と接続した。連結部材の被係合部を、管部材の継手本体に面する部分と反対側からフランジ形状部に係合させた。一方、他の管部材を試験機器に接続し、継手本体の雌ねじ部を他の管部材の雄ねじ部にねじ込んで固定した。次いで、シール部材に面する継手本体の端面の溝および管部材の端面のグリース塗布部にグリースを表４に示すように塗布した。継手本体の雄ねじ部の端面の溝にシール部材１を収容後、ナットの雌ねじ部に継手本体の雄ねじ部をねじ込み、シール部材付き継手を接続した。
【００９７】
（実施例２）
表４に示すグリース塗布量としたこと以外は実施例１と同様にして、シール部材付き継手を作製した。
【００９８】
（比較例１）
グリースを塗布しなかったこと以外は実施例１と同様にして、シール部材付き継手を作製した。
【００９９】
【表４】
2020051540.tif 000006
【０１００】
［グリース塗布によるシール部材付き継手の低温下での漏れ評価］
実施例１、２および比較例１のシール部材付き継手を用いて、表５に示す条件で低温下でのシール性の評価を行った。図１０に試験工程図を示す。試験機器に流体（ヘリウム）を注入し、流体の外部リークの有無を確認した。試験流体の漏れは、スニファー法によりヘリウムセンサーを用いて検出した。流体の漏れが検知されなかったものをシール性が「ａ」、流体の漏れが１２０ｐｐｍ以下であったものをシール性が「ｂ」、流体の漏れが１２０ｐｐｍより多く見られたものをシール性が「ｃ」とした。評価結果を表４に示す。評価が「ａ」または「ｂ」であれば、高圧ガスを十分にシールできていると考えられる。
【０１０１】
【表５】
2020051540.tif 000007
【０１０２】
表４に示すように、グリースを塗布することで、シール部材付き継手からの流体の漏れ（リーク）は著しく抑制された。さらに、複数回繰り返してグリースを塗布することで、流体の漏れは検出限界以下となり、本発明のシール部材付き継手が−４０℃の低温環境下において優れたシール性を発揮できることがわかった。
【０１０３】
［シール部材付き継手の耐ブリスター性および低温性試験］
続いて、実施例１のシール部材付き継手を用いて、耐ブリスター性および低温性の試験を表６に示す条件で行った。図１１に試験工程図を示す。なお、グリースはヘキサンで１：１で希釈してグリース塗布部に均一に塗布した後、ヘキサンを揮発させる操作を１０回繰り返した。試験機器に流体（水素）を注入し、流体の外部リークの有無を確認した。試験流体の漏れは、スニファー法により水素センサーを用いて検出した。流体の漏れが検知されなかったものをシール性が「○」とし、流体の漏れが検知されたものをシール性が「×」とした。評価結果を表７に示す。
【０１０４】
【表６】
2020051540.tif 000008
【０１０５】
【表７】
2020051540.tif 000009
【０１０６】
表７に示すように、実施例１のシール部材付き継手は、１００℃および−４０℃において１００ＭＰａの水素を６６００回シールすることができた。ブリスターは高温でより生じやすいが、１００ＭＰａの水素の急激な加減圧を６６００回繰り返し付加しても、Ｏリングにブリスターは見られず、リークパスは生じなかった。また、−４０℃で１００ＭＰａの水素の急激な加減圧を６６００回繰り返し付加しても、流体の漏れは検知されなかった。本発明に係るシール部材付き継手は、相反する耐ブリスター性と低温性の両方の特性を有し、−４０℃〜１００℃の幅広い環境での使用が可能であり、高温および低温下でのシール性が良好なシール部材付き継手であることがわかった。
【符号の説明】
【０１０７】
１  管部材、１ａ  フレア形状部、１ｂ  スリーブ、１ｃ  管本体、２  他の管部材（他の部材）、３  継手本体、３ａ  雄ねじ部、３ｂ  雌ねじ部、３ｃ  被把持部、３ｄ  溝、４  シール部材、５  連結部材、５ａ  被係合部、５ｂ  雌ねじ部、６  グリース塗布部、７ａ，７ｂ  機器、８ａ，８ｂ  バルブ、１０  シール部材付き継手。
【図１】
2020051540.tif 000010
【図２】
2020051540.tif 000011
【図３】
2020051540.tif 000012
【図４】
2020051540.tif 000013
【図５】
2020051540.tif 000014
【図６】
2020051540.tif 000015
【図７】
2020051540.tif 000016
【図８】
2020051540.tif 000017
【図９】
2020051540.tif 000018
【図１０】
2020051540.tif 000019
【図１１】
2020051540.tif 000020